【手続補正書】
【提出日】平成16年2月13日(2004.2.13)
【手続補正１】
【補正対象書類名】明細書
【補正対象項目名】特許請求の範囲
【補正方法】変更
【補正の内容】
【特許請求の範囲】
【請求項１】
気相部分酸化触媒を含む導電性触媒組成物を提供し；
前記導電性触媒組成物を前記導電性触媒組成物中を通過する電流に付し；
炭化水素蒸気を前記導電性触媒組成物上に通すことを含む炭化水素の酸化反応生成物の製造を向上させる方法であって、
前記気相部分酸化触媒が次の実験式：
ＡａＭｍＮｎＸｘＯｏ
（式中、
Ａは、ＭｏおよびＷからなる群から選択される少なくとも一つの元素であり、
Ｍは、ＶおよびＣｅからなる群から選択される少なくとも一つの元素であり、
Ｎは、Ｔｅ、ＳｅおよびＳｂからなる群から選択される少なくとも一つの元素であり、
Ｘは、Ｎｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｈｆ、Ｐｂ、Ｐ、Ｐｍ、Ｅｕ、Ｇｄ、Ｄｙ、Ｈｏ、Ｅｒ、Ｔｈ、Ｙｂ、Ｌｕ、Ａｕ、Ａｇ、Ｐｄ、Ｇａ、Ｐｒ、Ｒｅ、Ｉｒ、Ｎｄ、Ｙ、ＳｍおよびＴｂからなる群から選択される少なくとも一つの元素であり、
ａ＝１の時、ｍ＝０．０１〜１．０、ｎ＝０．０１〜１．０、ｘ＝０．０１〜１．０であり、ｏは他の元素の酸化状態に依存する）を有する混合金属酸化物を含み、さらに、
触媒の使用前および／または使用中に、前記電流が前記触媒中を通過する、前記方法。
【請求項２】
前記導電性触媒組成物が、次の実験式：
ＡａＭｍＮｎＸｘＯｏ
（式中、
Ａは、ＭｏおよびＷからなる群から選択される少なくとも一つの元素であり、
Ｍは、ＶおよびＣｅからなる群から選択される少なくとも一つの元素であり、
Ｎは、Ｔｅ、ＳｅおよびＳｂからなる群から選択される少なくとも一つの元素であり、
Ｘは、Ｎｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｈｆ、Ｐｂ、Ｐ、Ｐｍ、Ｅｕ、Ｇｄ、Ｄｙ、Ｈｏ、Ｅｒ、Ｔｈ、Ｙｂ、Ｌｕ、Ａｕ、Ａｇ、Ｐｄ、Ｇａ、Ｐｒ、Ｒｅ、Ｉｒ、Ｎｄ、Ｙ、ＳｍおよびＴｂからなる群から選択される少なくとも一つの元素であり、
ａ＝１の時、ｍ＝０．０１〜１．０、ｎ＝０．０１〜１．０、ｘ＝０．０１〜１．０であり、ｏは他の元素の酸化状態に依存する）を有する前記混合金属酸化物のナノ粒子を含む請求項１記載の方法。
【請求項３】
気相部分酸化触媒を含む前記導電性触媒組成物がマイクロチャンネルリアクターのチャンネル壁上にコートされている請求項１または２記載の方法。
【請求項４】
気相部分酸化触媒を含む導電性触媒組成物を提供し；
前記導電性触媒組成物を、前記導電性触媒組成物中を通過する電流に付し；
酸化ガスを前記導電性触媒組成物上に通し；
その後、前記導電性触媒組成物上に炭化水素蒸気を通すことを含み、
ここで、触媒の使用前および／または使用中に、前記電流が前記触媒中を通過する、炭化水素の酸化反応生成物の製造を向上させる方法。
【請求項５】
導電性触媒組成物が、次の実験式：
ＡａＭｍＮｎＸｘＯｏ
（式中、
Ａは、ＭｏおよびＷからなる群から選択される少なくとも一つの元素であり、
Ｍは、ＶおよびＣｅからなる群から選択される少なくとも一つの元素であり、
Ｎは、Ｔｅ、ＳｅおよびＳｂからなる群から選択される少なくとも一つの元素であり、
Ｘは、Ｎｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｈｆ、Ｐｂ、Ｐ、Ｐｍ、Ｅｕ、Ｇｄ、Ｄｙ、Ｈｏ、Ｅｒ、Ｔｈ、Ｙｂ、Ｌｕ、Ａｕ、Ａｇ、Ｐｄ、Ｇａ、Ｐｒ、Ｒｅ、Ｉｒ、Ｎｄ、Ｙ、ＳｍおよびＴｂからなる群から選択される少なくとも一つの元素であり、
ａ＝１の時、ｍ＝０．０１〜１．０、ｎ＝０．０１〜１．０、ｘ＝０．０１〜１．０であり、ｏは他の元素の酸化状態に依存する）を有する混合金属酸化物を含む請求項４記載の方法。
【請求項６】
気相部分酸化触媒を含む前記導電性触媒組成物がマイクロチャンネルリアクターのチャンネル壁上にコートされている請求項４または５記載の方法。
【請求項７】
触媒の使用前に電流が前記触媒中を通過する、請求項１〜６のいずれか１項記載の方法。
【請求項８】
気相部分酸化触媒を含む導電性触媒組成物を提供し；
前記導電性触媒組成物を、前記導電性触媒組成物中を通過する第一の電流に付し（前記の第一電流は炭化水素の第一部分酸化反応生成物の製造に有利である）；
前記導電性触媒組成物上に前記炭化水素を通し；
前記炭化水素の前記第一部分酸化反応生成物を回収し；
前記導電性触媒組成物を、前記導電性触媒組成物中を通過する第二の電流に付し（前記の第二電流は前記炭化水素の第二の酸化反応生成物の製造に有利である）；
前記炭化水素の前記第二部分酸化反応生成物を回収することを含み、
ここで、触媒の使用前および／または使用中に、前記電流が前記触媒中を通過する、炭化水素の気相接触部分酸化の酸化反応生成物を変化させる方法。
【請求項９】
導電性触媒組成物が、次の実験式：
ＡａＭｍＮｎＸｘＯｏ
（式中、
Ａは、ＭｏおよびＷからなる群から選択される少なくとも一つの元素であり、
Ｍは、ＶおよびＣｅからなる群から選択される少なくとも一つの元素であり、
Ｎは、Ｔｅ、ＳｅおよびＳｂからなる群から選択される少なくとも一つの元素であり、
Ｘは、Ｎｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｈｆ、Ｐｂ、Ｐ、Ｐｍ、Ｅｕ、Ｇｄ、Ｄｙ、Ｈｏ、Ｅｒ、Ｔｈ、Ｙｂ、Ｌｕ、Ａｕ、Ａｇ、Ｐｄ、Ｇａ、Ｐｒ、Ｒｅ、Ｉｒ、Ｎｄ、Ｙ、ＳｍおよびＴｂからなる群から選択される少なくとも一つの元素であり、
ａ＝１の時、ｍ＝０．０１〜１．０、ｎ＝０．０１〜１．０、ｘ＝０．０１〜１．０であり、ｏは他の元素の酸化状態に依存する）を有する混合金属酸化物を含む請求項８記載の方法。
【請求項１０】
気相部分酸化触媒を含む導電性触媒組成物を提供し；
前記導電性触媒組成物を、前記導電性触媒組成物中を通過する第一の電流に付し（前記第一の電流は第一炭化水素の部分酸化反応生成物の製造に有利である）；
前記第一炭化水素を前記導電性触媒組成物上に通し；
前記第一炭化水素の前記部分酸化反応生成物を回収し；
前記第一炭化水素を前記導電性触媒組成物上に通すのをやめ；
前記導電性触媒組成物を、前記導電性触媒組成物中を通過する第二の電流に付し（前記第二の電流は第二炭化水素の部分酸化反応生成物の製造に有利である）；
前記第二炭化水素を前記導電性触媒組成物上に通し；
前記第二炭化水素の前記部分酸化反応生成物を回収することを含み、
ここで、触媒の使用前および／または使用中に、前記電流が前記触媒中を通過する、気相接触酸化の酸化反応生成物を変化させる方法。
【請求項１１】
前記導電性触媒組成物が、次の実験式：
ＡａＭｍＮｎＸｘＯｏ
（式中、
Ａは、ＭｏおよびＷからなる群から選択される少なくとも一つの元素であり、
Ｍは、ＶおよびＣｅからなる群から選択される少なくとも一つの元素であり、
Ｎは、Ｔｅ、ＳｅおよびＳｂからなる群から選択される少なくとも一つの元素であり、
Ｘは、Ｎｂ、Ｔａ、Ｔｉ、Ａｌ、Ｚｒ、Ｃｒ、Ｍｎ、Ｆｅ、Ｒｕ、Ｃｏ、Ｒｈ、Ｎｉ、Ｐｔ、Ｂｉ、Ｂ、Ｉｎ、Ａｓ、Ｇｅ、Ｓｎ、Ｌｉ、Ｎａ、Ｋ、Ｒｂ、Ｃｓ、Ｆｒ、Ｂｅ、Ｍｇ、Ｃａ、Ｓｒ、Ｂａ、Ｈｆ、Ｐｂ、Ｐ、Ｐｍ、Ｅｕ、Ｇｄ、Ｄｙ、Ｈｏ、Ｅｒ、Ｔｈ、Ｙｂ、Ｌｕ、Ａｕ、Ａｇ、Ｐｄ、Ｇａ、Ｐｒ、Ｒｅ、Ｉｒ、Ｎｄ、Ｙ、ＳｍおよびＴｂからなる群から選択されている少なくとも一つの元素であり、
ａ＝１の時、ｍ＝０．０１〜１．０、ｎ＝０．０１〜１．０、ｘ＝０．０１〜１．０であり、ｏは他の元素の酸化状態に依存する）の混合金属酸化物を含む請求項１０記載の方法。
【請求項１２】
触媒の使用前に電流が前記触媒中を通過する、請求項８〜１１のいずれか１項記載の方法。